(57)【要約】【課題】原料粉末を出発材料にして製造するアルミ合金製シリンダスリーブの形状精度を、生産性の低下やコストアップなどを回避しながら高められるようにすることを課題としている。【解決手段】原料粉末を加圧して得たリング状の成形体１０を、下１、下２パンチ１，２、上１、上２パンチ３，４、コア５及びダイ６を組み合わせた金型７のキャビティに装填して背圧を加え、その成形体１０の押し出し先端を固める。次いで、下１パンチ１を下降させながら好ましくは押し出し比１０以上で成形体を押し出し加工し、下２パンチ２とコア５との間に生じた環状隙間９から材料を下向きに押し出して単品のシリンダスリーブ２０を得るようにした。【選択図】図１
2008126251.tif 000002
【特許請求の範囲】
【請求項１】
原料粉末を金型で加圧してリング状の成形体（１０）を得る粉末成形工程、得られた成形体に金型（７）で背圧を加えてその成形体の押し出し先端を固める背圧付与工程、背圧付与後の成形体を前記金型（７）を用いて押し出し加工する鍛造工程を経てシリンダスリーブ（２０）を得るアルミ合金製シリンダスリーブの製造方法。
【請求項２】
円筒状の下１パンチ（１）と、その下１パンチ（１）の外周に同心的に配置する円筒状の下２パンチ（２）と、下１パンチ（１）に対向させる円筒状の上１パンチ（３）と、この上１パンチ（３）の外周に同心的に配置して下２パンチ（２）に対向させる円筒状の上２パンチ（４）と、上１パンチ（３）の内側に上側から貫通させて挿入するコア（５）と、成形孔（６ａ）を有するダイ（６）を備えた金型（７）を使用し、
この金型（７）の下１、下２、上１、上２の各パンチ（１〜４）とコア（５）とダイ（６）との間に形成されるキャビティ（８）に前記成形体（１０）を装填し、この成形体（１０）に上下のパンチで背圧を加えて成形体の押し出し先端を固め、しかる後、下１パンチ（１）の引き下げと上１、上２パンチ（３，４）の押し下げを行い、下２パンチ（２）とコア（５）のとの間に生じた環状隙間（９）から材料を下向きに押し出してシリンダスリーブ（２０）を得る請求項１に記載のアルミ合金製シリンダスリーブの製造方法。
【請求項３】
各々が円筒状の下１パンチ（１）と、その下１パンチ（１）の外周に同心的に配置する下２パンチ（２）と、下１パンチ（１）に対向させる円筒状の上１パンチ（３）と、上１パンチ（３）の外周に同心的に配置して下２パンチ（２）に対向させる円筒状の上２パンチ（４）と、下１パンチ（１）の内側に下側から貫通させて挿入するコア（５Ａ）と、成形孔（６ａ）を有するダイ（６）を備えた金型（７）を使用し、
この金型（７）の下１、下２、上１、上２の各パンチ（１〜４）とコア（５）とダイ（６）との間に形成されるキャビティ（８）に前記成形体（１０）を装填し、この成形体（１０）に上下のパンチで背圧を加えて成形体の押し出し先端を固め、しかる後、上１パンチ（３）の引き上げと上２パンチ（４）の押し下げを行い、上２パンチ（４）とコア（５）との間に生じた環状隙間（９）から材料を上向きに押し出してシリンダスリーブ（２０）を得る請求項１に記載のアルミ合金製シリンダスリーブの製造方法。
【請求項４】
原料粉末を金型で加圧してリング状の成形体（１０）を得る粉末成形工程、得られた成形体を金型（７）で加圧して固める予備鍛造工程、予備鍛造後の成形体（１０Ａ）を金型（７）を用いて押し出し加工する鍛造工程を経てシリンダスリーブ（２０）を得るアルミ合金製シリンダスリーブの製造方法。
【請求項５】
各々が円筒状の下パンチ（１１）と、これに対向した上パンチ（１２）と、上パンチ（１２）の内側に上側から貫通させて挿入するマンドレル（１３）と、成形孔（６ａ）を有するダイ（６）を備えた金型（７）を使用し、
この金型（７）の上下の各パンチ（１１，１２）とマンドレル（１３）とダイ（６）との間に形成されるキャビティ（８）に予備鍛造後の成形体（１０Ａ）を装填し、しかる後、上パンチ（１２）の押し下げを行い、上パンチ（１２）とマンドレル（１３）との間に生じた環状隙間（９）から材料を上向きに押し出してシリンダスリーブ（２０）を形成する請求項４に記載のアルミ合金製シリンダスリーブの製造方法。
【請求項６】
各々が円筒状の下１パンチ（１）と、その下１パンチ（１）の外周に同心的に配置する下２パンチ（２）と、下１、下２の各パンチに対向させた上パンチ（１２）と、上パンチ（１２）の内側に上側から貫通させて挿入するマンドレル（１３）と成形孔（６ａ）を有するダイ（６）を備えた金型（７）を使用し、
この金型（７）の上下の各パンチ（１，２，１２）とマンドレル（１３）とダイ（６）との間に形成されるキャビティ（８）に予備鍛造後の成形体（１０Ａ）を装填し、しかる後、下１パンチ（１）の引き下げと上パンチ（１２）の押し下げを行い、下２パンチ（２）とマンドレル（１３）との間に生じた環状隙間（９）から材料を下向きに押し出してシリンダスリーブ（２０）を形成する請求項４に記載のアルミ合金製シリンダスリーブの製造方法。
【発明の詳細な説明】
【技術分野】
【０００１】
この発明は、内燃機関に用いるアルミ合金製シリンダスリーブの製造方法、特に、原料粉末を出発材料にして鍛造法で製造するアルミ合金製シリンダスリーブの形状精度を、生産性の低下やコストアップなどを回避しながら高められるようにした製造方法に関する。
【背景技術】
【０００２】
内燃機関のシリンダブロックのシリンダ孔に鋳込みや圧入などで取り付けて使用されるアルミ合金製シリンダスリーブを、アルミ合金の粉末を出発材料にして製造する場合、冷間等方圧加圧法（ＣＩＰ法）で成形した成形体（ビレット）を熱間で押し出し加工して長尺の押出材を製作し、これを所定長さに切断する製法が一般的に採用されている。押出材は、例えば、外径：７０〜９０ｍｍ、長さ：６ｍ程度とし、これを７０〜９０ｍｍ程度の長さに切断して目的のシリンダスリーブを得ている。
【０００３】
ほかにも、下記特許文献１が開示しているように、アルミニウム合金の粉末を溶解、凝固させずに固化し、次いで、得られたスリーブ素材を金型で鍛造して有底円筒状の成形素材となし、その成形素材の底部を機械加工して除去する方法がある。
【特許文献１】特開２０００−３８９５６号公報
【発明の開示】
【発明が解決しようとする課題】
【０００４】
上述した一般的な製法では、熱間押し出しによって製造される押出材が長尺であるため自重による変形（撓みや真円度の悪化）が避けられない。また、押出材の先頭〜後尾の間での押し出し状態の変化による厚み寸法の変化やテーパ外径のマンドレルを使用することによる最後尾の寸法変化も起こり、製品の形状精度を高めるのが難しい。
【０００５】
また、形状精度が高まらないために不良品や使用できない部分が発生し、材料の浪費につながってコストが上昇する。これに加え、製造設備が大掛かりで設備費もかさみ、製品価格に悪影響がでる。
【０００６】
なお、特許文献１の方法は後方押出し鍛造であり、押出された品物はダイ及び上パンチの両方から摩擦を受ける。そのため、鍛造圧力が高くなり、潤滑等の問題が生じてくる。
【０００７】
この発明は、粉末を出発材料にして製造するアルミ合金製シリンダスリーブの形状精度を生産性の低下やコストアップ、潤滑の問題などを回避しながら高められるようにすることを課題としている。
【課題を解決するための手段】
【０００８】
上記の課題を解決するため、この発明においては、粉末の成形体を鍛造してアルミ合金製シリンダスリーブを製造する。詳しくは、原料粉末を金型で加圧してリング状の成形体を得る粉末成形工程、得られた成形体に金型で背圧を加えてその成形体の押し出し先端を固める背圧付与工程、背圧付与後の成形体を前記金型で押し出し加工してシリンダスリーブを形成する鍛造工程を経てアルミ合金製シリンダスリーブを得る。
この方法における鍛造は、温間または熱間鍛造とするのがよく、また、このときの成形体の温度は、好ましくは３７０〜４３０℃、金型の温度は２００〜３８０℃とするのがよい。さらに、この鍛造における押し出し比は、１０以上とするのがよい。
【０００９】
この製造方法の好ましい具体例を以下に挙げる。
（１）円筒状の下１パンチと、その下１パンチの外周に同心的に配置する円筒状の下２パンチと、下１パンチに対向させる円筒状の上１パンチと、この上１パンチの外周に同心的に配置して下２パンチに対向させる円筒状の上２パンチと、上１パンチの内側に上側から貫通させて挿入するコアと、成形孔を有するダイとを備えた金型を使用し、
この金型の下１、下２、上１、上２の各パンチとダイとコアとの間に形成されるキャビティに粉末成形工程で得られた成形体を装填し、この成形体に上下のパンチで背圧を加えて成形体の押し出し先端を固め、しかる後、下１パンチの引き下げと上１、上２パンチの押し下げを行い、下２パンチとコアとの間に生じた環状隙間から材料を下向きに押し出してシリンダスリーブを得る方法。
（２）上記（１）の方法の金型のコアを、下１パンチの内側に下側から貫通させて挿入するコアに置き換えた金型を使用し、
この金型の下１、下２、上１、上２の各パンチとダイとコアとの間に形成されるキャビティに粉末成形工程で得られた成形体を装填し、この成形体に上下のパンチで背圧を加えて成形体の押し出し先端を固め、しかる後、上１パンチの引き上げと上２パンチの押し下げを行い、上２パンチとコアとの間に生じた環状隙間から材料を上向きに押し出してシリンダスリーブを得る方法。
【００１０】
なお、鍛造を行うときに金型で成形体に背圧を加えることが難しければ、粉末成形工程において得られたリング状の成形体を事前に鍛造して固める予備鍛造工程を設け、予備鍛造後の成形体を鍛造工程において押し出し加工するとよい。このときの押し出し比も１０以上にすると好ましい。
【００１１】
その予備鍛造を行うときには、シリンダスリーブの鍛造を、下１パンチと上１パンチの無い金型や上１パンチの無い金型を使用して行うことができる。
【００１２】
各々が円筒状の下パンチと上パンチ、上パンチの内側に上側から貫通させて挿入するマンドレル、および成形孔を有するダイを備えた金型を使用し、この金型の上下の各パンチとダイとマンドレルとの間に形成されるキャビティに予備鍛造後の成形体を装填し、しかる後、上パンチの押し下げを行い、上パンチとマンドレルとの間に生じた環状隙間から材料を上向きに押し出してシリンダスリーブを得る。
【００１３】
この方法での下パンチを、下１パンチとその下１パンチの外周に同心的に配置する下２パンチとで構成されるものに代え、予備鍛造後の成形体をキャビティに装填した後、下１パンチ１の引き下げと上パンチの押し下げを行って下２パンチとマンドレルとの間に生じた環状隙間から材料を下向きに押し出す方法でも所望のシリンダスリーブが得られる。
【発明の効果】
【００１４】
この発明の製造方法によれば、粉末成形体を鍛造して単品のシリンダスリーブに形成するので、長尺押出材を製造するときの自重によるスリーブの変形や押し出し状態の変化による寸法変化が起こらず、製品の形状精度が向上する。
【００１５】
そのために、不良発生率が低減され、仕上げ加工代を小さくしてシリンダスリーブの肉厚を薄くすることも可能になる。また、底の無いスリーブを押し出すので、鍛造後に成形素材の底部を除去する必要がなく、これらによって材料歩留まりが向上し、コストが低減される。さらに、所定長さにするための切断工程や成形素材の底部の除去工程がないので生産性も向上する。長尺材を押し出す方法に比べると設備も簡素化され、鍛造プレス機と金型があれば製造可能であるので設備費の面でも有利になる。
【００１６】
また、この発明の方法における鍛造は、基本的には押出しであり、押出された後の品物（シリンダスリーブ）には摩擦が全く作用しないため、前掲の特許文献１の方法に比較してより低圧で押出しを行うことができ、潤滑の問題も発生しない。
【００１７】
なお、温間や熱間で行う鍛造は、冷間鍛造に比べて鍛造圧が低くて済み、金型の損耗も抑制される。このときの、成形体の温度は、低すぎると鍛造性が悪くなり、高すぎると材料の変質などの問題が起こる。また、金型の温度が低すぎると成形体の温度が奪われて鍛造性が悪くなり、高すぎると金型の耐久性が損なわれやすくなるので、上記の好ましいとした範囲にするのがよい。
【００１８】
また、鍛造時の押し出し比を１０以上にすると、予備鍛造を行っていない成形体を用いたときにも良好な鍛造性を確保しやすい。押し出し比が大きくなるほど成形体の断面積が増えてパンチの端面に加わる面圧が小さくなるため、パンチの損傷が抑制され、また、同時に、成形体の長さが短くなってパンチのストロークも小さくて済むようになる。
【発明を実施するための最良の形態】
【００１９】
以下、この発明のアルミ合金製シリンダスリーブの製造方法の実施の形態を添付図面に基づいて説明する。図１は、アルミニウム合金の原料粉末を加圧して得られた成形体を示している。この成形体１０は、所望のシリンダスリーブを１個作るのに必要な量の原料粉末をプレス成形して作られたものであり、リング形状をなしている。また、真密度の８０％程度の密度を有するものになっている。長尺押出材を製造する方法で使用する成形体は、ＣＩＰ法で成形する必要があり、大掛かりな成形設備を要するが、シリンダスリーブ１個分の原料粉末を固めた成形体１０は、簡単な粉末成形プレスで成形でき、これも設備費削減の効果をもたらす。
【００２０】
図１の成形体１０を据込み鍛造する金型の一例と、その金型を用いたこの発明のアルミ合金製シリンダスリーブの製造方法の一例を、図２、図３に示す。図２の金型７は、円筒状の下１パンチ１、その下１パンチ１の外周に同心的に配置する円筒状の下２パンチ２、下１パンチ１に対向させる円筒状の上１パンチ３、上１パンチ３の外周に同心的に配置して下２パンチ２に対向させる円筒状の上２パンチ４、上１パンチ３の内側に上側から貫通させて挿入するコア５、および成形孔６ａを有するダイ６を組み合わせて構成されている。下２パンチ２は、先端部の内径を下１パンチの外周に適合して嵌る大きさにし、先端部を除く部分の内径は先端部の内径よりも大きくしたものを用いている。
【００２１】
図２では、各パンチ、コア、ダイの支持要素をいずれも省略したが、下１パンチ１は昇降機構を備える下パンチプレートに、下２パンチ２はベースプレートに、上１パンチ３は昇降機構を備える上１パンチプレートに、上２パンチ４はプレス機の上ラムに駆動される上２パンチプレートに、コア５はプレス機の上ラムに、ダイ６はプレス機の下ラムに駆動されて昇降するダイプレートにそれぞれ支持される。
【００２２】
下１パンチ１は、鍛造時の押し出し比が１０以上となるように、軸直角断面の面積を、同じ方向に切断した成形体１０の断面積の１／１０以下にしている。
【００２３】
このように構成した図２の金型７は、各パンチ１〜４とコア５とダイ６との間に作り出されるキャビティ８に、好ましくは３７０〜４３０℃に加熱した成形体１０を装填し、その後、上１、上２の各パンチ３，４とコア５を降下させて図２の状態となす。そしてこの状態から鍛造を開始し、その初期に上下のパンチで成形体１０を加圧してその成形体の少なくとも押し出し先端（下１パンチ１の先端が接触している部分）を固める。下１パンチ１の引き下げと上１、上２パンチ３，４の押し下げを行い、図３に示すように、下２パンチ２の内周とコア５の外周との間に生じた環状隙間９から材料を下向きに押し出してシリンダスリーブ２０を形成する。そのシリンダスリーブは、外径７０〜９０ｍｍ、長さ７０〜８０ｍｍ程度のものが既に提供されており、この発明の方法で製造するものも同様のサイズのものが多くなると考えられる。これよりも小さいサイズ、大きいサイズのシリンダスリーブも勿論製造可能である。
【００２４】
なお、この方法では、金型７も、好ましくは、２００〜３８０℃程度に加熱して据込み鍛造を行うと好ましい。また、材料を完全に押しきってキャビティ８内にディスカード（薄い板状物）が残らないようにするのがよい。上１パンチ３が図３に示すように下２パンチ２の内側に入り込み、この状態で下２パンチ２と上２パンチ４の先端間にシリンダスリーブから切り離されたディスカードが残ることも考えられるが、そのときには、残存したディスカードを回収して次の工程に備える。押し出し成形されたシリンダスリーブ２０は、ダイ６を下２パンチと面が揃う高さまで引き下げ、この状態で下１パンチ１で突き上げて下２パンチ２の内側から取り出すことができる。
【００２５】
図１の成形体１０を据込み鍛造する金型の他の例を図４に示す。この金型７は、図２の金型のコア５に代えて下１パンチ１の内側に下側から貫通させて挿入するコア５Ａを設け
、さらに、下２パンチ２は内径が全長において等しく、上２パンチ４は、先端部を除く部分の内径を先端部の内径よりも大きくしたものを用いており、各パンチとコアの上下関係を図２の金型とは逆にしたものと考えてよい。コア５Ａは、プレス機の下ラム（図示せず）に支持され、上下の各パンチ１〜４とダイ６は、図２の金型と同様の要素によって同様に支持される。
【００２６】
この図４の金型７を用いた据込み鍛造は、以下のようにして行われる。すなわち、各パンチ１〜４とコア５とダイ６との間に形成されるキャビティ８に図１の成形体を装填し、その後、上１、上２の各パンチ３，４を降下させ、鍛造の初期に上下のパンチでキャビティ内の成形体を加圧してその成形体の少なくとも押し出し先端を固める。そして、この後に上１パンチ３の引き上げと上２パンチ４の押し下げを行い、上２パンチ４の内周とコア５Ａの外周との間に生じた環状隙間９から材料を下向きに押し出してシリンダスリーブ２０を形成する。押し出し後に下パンチと上パンチ間にディスカードが残ったときには、下１パンチ１と上２パンチ４でディスカードをせん断してシリンダスリーブ２０から取り除くことができる。
【００２７】
図２、図３の方法は、ダイ６を固定した状態で上パンチを押し下げて成形体を加圧する直接押し出し法となっているのに対し、図４の方法は、上１、上２の各パンチを３，４を降下させて成形体を加圧するときにダイ６を上パンチに追従させて下降させる間接押し出し法となっている。この間接押し出し法は、成形体とダイの摩擦抵抗が直接押し出し法よりも小さくなるため、鍛造圧が小さくて済む利点がある。
【００２８】
図５は、図１の成形体１０を据込み鍛造する金型のさらに他の例である。この金型７は、各々が円筒状の下パンチ１１と、これに対向させた上パンチ１２と、上パンチ１２の内側に上側から貫通させて挿入したマンドレル１３と、成形孔６ａを有するダイ６を組み合わせたものになっている。マンドレル１３は鍛造中に定位置に保持されるフィックスマンドレルであり、図２の金型のコア５に代わる要素として用いられている。
【００２９】
据込み鍛造用の金型で成形体に必要な背圧を加えることができないときには、粉末成形工程において得られたリング状の成形体を事前に金型で鍛造して固める予備鍛造工程を設け、予備鍛造後の成形体を据込み鍛造工程において押し出し加工するとよい。このときに使用する据込み鍛造用の金型は、図５に示すものなどでよい。図５の金型７は間接押し出しを行うものであって、図２、図４の金型に含まれる下１パンチと上１パンチが存在せず、簡素化されたものになっている。
【００３０】
なお、成形体を予備鍛造して用いる場合には、成形体の密度を予備鍛造なしの場合よりも高めることが可能であり、押し出し比が１０以下でも鍛造の安定性を確保できるが、この場合も、押し出し比は１０以上とするのがよい。押し出し比が大きくなるほど成形体の断面積が大きくなるため、鍛造圧によるパンチのダメージを軽減することができる。また、成形体の長さが短くなるため鍛造時のパンチストロークも短縮され、鍛造プレス機の小型化につながる。
【００３１】
予備鍛造を行う前の成形体１０と、予備鍛造を行った後の成形体１０Ａを図６に示す。
予備鍛造後の成形体１０Ａを、図５の金型７の各構成要素によって形成されるキャビティ８に装填し、しかる後、上パンチ１２を押し下げ、上パンチ１２の先端の内周とマンドレル１３の先端外周との間に生じた環状隙間９から材料を上向きに押し出してシリンダスリーブ２０を形成する。
【００３２】
図７に示すように、環状隙間９を下パンチの先端の内周とマンドレル１３の先端外周との間に生じさせてシリンダスリーブ２０を下向きに押し出すこともできる。この方法を採用するときには、同心配置の下１パンチ１と下２パンチ２を組み合わせた下パンチと、マンドレル１３の先端外径と対応した内径を有する上パンチ１２と、マンドレル１３と、ダイ６を組み合わせた金型７を使用すると、押し出し成形されたシリンダスリーブ２０を下１パンチ１で突き上げて下２パンチ２の内側から取り出すことができる。
【００３３】
なお、図５、図７の金型による鍛造では、パンチによる材料の押しきりが完全になされなかったときに、製造されたシリンダスリーブ２０の押し出し後端に図８に示すように一体のディスカード２１が残ることが考えられる。そのときには、別工程でディスカード２１を打ち抜き加工するなどしてシリンダスリーブ２０から取り除く。
【００３４】
以下に、より詳細な実施例を挙げる。
質量比でＳｉ：１７％、Ｆｅ：５％、Ｃｕ：３．５％、Ｍｇ：１％、Ｍｎ：０．５％、アルミナ：３％、黒鉛０．５％、残部Ａｌの組成の急冷凝固法で得られたアルミニウム合金粉末{住友電気工業社製  スミアルタフ(商標)  ＃２０９}を出発材料にし、図２の金型を用いるこの発明の製造方法と、ＣＩＰ法で原料粉末を成形し、得られた大サイズの成形体（ビレット）を熱間で押し出し加工して長尺の押出材を製作し、これを所定長さに切断する従来法によって同一仕様のアルミ合金製シリンダスリーブを製造した。そのシリンダスリーブは、内径側が真円の孔で、外径側には長手方向に伸びたシリンダブロックに係合する高さが１ｍｍにも満たない凸条を周方向に定ピッチで多数有する形状になっている。
【００３５】
この発明の方法による製造は、密度８０％（真密度に対する比率）の粉末成形体を、４００℃に加熱して２００〜３００℃の範囲に加温された金型にセットし、その成形体を押し出し比１０．５の条件で、外径７３ｍｍ、内径６０ｍｍ、長さ８０ｍｍのシリンダスリーブに押し出す方法で行った。
【００３６】
また、従来法による製造は、ＣＩＰ法で成形した成形体を４６０℃に加熱し、これを押し出し加工して外径７３ｍｍ、内径６０ｍｍ、全長６ｍの押出材を製作し、これを長さ７５ｍｍに切断する方法で行った。
【００３７】
その結果、従来法では、全長６ｍの押出材が自身の重量で垂れ下がることによって歪が生じ、真円度が悪化して押出材中央部の約１ｍの長さ範囲部分が製品として使用できなかった。
また、押出材先頭部〜後尾部での外径寸法ばらつきが０．６ｍｍ発生し、目標寸法をオーバーするものが発生した。
そして、さらに、マンドレル外径のテーパーが押出材内径にそのまま転写されるため、マンドレルの最も外径が大きい部分、すなわち、押出材内径が最も大きい部分でも加工代が確保できるようにしなければならず、その結果、マンドレルの外径が小さい部分では加工代が不必要に大きくなってしまった。
【００３８】
これに対し、この発明の方法で製造されたシリンダスリーブは、真円度、外径寸法精度に優れ、長さ方向の各部での肉厚変動もほとんど見られず、従来法で製造されるシリンダスリーブよりも仕上げ加工代を小さくして肉厚を薄くすることが可能であった。
【図面の簡単な説明】
【００３９】
【図１】アルミニウム合金の原料粉末を加圧して得られる成形体の斜視図
【図２】この発明の製造方法の一例を示す断面図
【図３】図２の金型でシリンダスリーブの押し出しを行った状態を示す断面図
【図４】この発明の製造方法の他の例を示す断面図
【図５】この発明の製造方法のさらに他の例を示す断面図
【図６】予備鍛造を行う前の成形体と予備鍛造した成形体を示す斜視図
【図７】図５の金型の下パンチを第１、第２の下パンチで構成されるものに代えて材料を下向きに押し出す例を示す断面図
【図８】製造されたシリンダスリーブに残ったディスカードの打ち抜き除去の説明図
【符号の説明】
【００４０】
１          下１パンチ
２          下２パンチ
３          上１パンチ
４          上２パンチ
５，５Ａ    コア
６          ダイ
６ａ        成形孔
７          金型
８          キャビティ
９          環状隙間
１０        成形体
１０Ａ      予備鍛造後の成形体
１１        下パンチ
１２        上パンチ
１３        マンドレル
２０        シリンダスリーブ
２１        ディスカード
【図１】
2008126251.tif 000003
【図２】
2008126251.tif 000004
【図３】
2008126251.tif 000005
【図４】
2008126251.tif 000006
【図５】
2008126251.tif 000007
【図６】
2008126251.tif 000008
【図７】
2008126251.tif 000009
【図８】
2008126251.tif 000010